СПОСОБ ОКОНЧАТЕЛЬНОЙ ОБРАБОТКИ ПОЛИОЛЕФИНА

1. Способ окончательной обработки полиолефина, полученного полимеризацией одного или более α-олефина, включающий:
1) контактирование полиолефина, выгруженного из реактора полимеризации, с противотоком насыщенного пара для того, чтобы отпарить газы из указанного полиолефина с образованием конденсированного пара на частицах указанного полиолефина;
2) сушку частиц полиолефина противотоком сухого инертного газа, поддерживая частицы полиолефина в условиях псевдоожижения, за счет указанного потока сухого инертного газа, причем охлаждение полиолефина происходит за счет испарения указанного конденсированного пара.
2. Способ по п.1, в котором во время стадии (1) указанный полиолефин подвергают нагреванию.
3. Способ по п.1, в котором на входе стадии (1) температура полиолефина составляет от 60 до 95°C.
4. Способ по п.1, в котором на выходе стадии (1) температура полиолефина составляет от 90 до 110°C.
5. Способ по п.1, в котором на выходе стадии (2) температура полиолефина составляет от 75 до 95°C.
6. Способ по п.1, в котором количество указанного насыщенного пара, подаваемого на стадию (1), составляет от 30 до 150 кг на 1000 кг полиолефина.
7. Способ по п.6, в котором указанное количество насыщенного пара превышает по меньшей мере 50 мас.% от количества пара, конденсирующегося на частицах полиолефина.
8. Способ по п.1, в котором указанный поток насыщенного пара на стадии (1) включает инертный газ в количестве ниже 20 мас.%.
9. Способ по п.1, в котором стадии (1) и (2) непрерывно выполняют последовательно в двух отдельных сосудах.
10. Способ по п.1 и 9, в котором указанный полиолефин опускают в сосуде стадии (1) в условиях "пробкообразного течения".
5
5
11. Способ по п.1, в котором стадию (1) отпаривания проводят при температуре от 95 до 120°C и давлении от 1·10 до 4·10 Па.
12. Способ по п.1, в котором время пребывания указанного полиолефина на стадии (1) составляет от 10 до 45 мин.
13. Способ по п.1, в котором указанным сухим инертным газом является сухой азот при температуре между 85 и 115°C.
14. Способ по п.1, в котором время пребывания полиолефина на стадии (2) составляет от 2 до 15 мин.